(57)【要約】本発明は、ヘモグロビン類を短時間で高精度に測定することができるヘモグロビン類の測定方法を提供することを目的とする。また、本発明は、該ヘモグロビン類の測定方法を用いるヘモグロビンＡ１ｃの測定方法、ヘモグロビンＡ１ｃとヘモグロビンＦの同時測定方法、ヘモグロビンＡ１ｃとヘモグロビンＡ２の同時測定方法、及びヘモグロビンＡ１ｃと異常ヘモグロビン類の同時測定方法を提供することを目的とする。本発明は、カラム充填剤として、架橋重合体粒子の表面にカチオン交換基を含む重合体を有するカチオン交換性粒子を充填し、かつ、測定に用いる溶離液を１．０ｍＬ／分で送液したときの圧力値が９．８×１０３Ｐａ以上、２９．４×１０５Ｐａ以下のカラムを用いる液体クロマトグラフィーによるヘモグロビン類の測定方法である。【特許請求の範囲】
【請求項１】
カラム充填剤として、架橋重合体粒子の表面にカチオン交換基を含む重合体を有するカチオン交換性粒子を充填し、かつ、測定に用いる溶離液を１．０ｍＬ／分で送液したときの圧力値が９．８×１０３Ｐａ以上、２９．４×１０５Ｐａ以下のカラムを用いる
液体クロマトグラフィーによるヘモグロビン類の測定方法。
【請求項２】
カチオン交換基を含む重合体は、カチオン交換基を含む単量体を架橋重合体粒子の表面において重合させて得られたものである請求項１記載のヘモグロビン類の測定方法。
【請求項３】
カチオン交換基を含む重合体は、カチオン交換基に変換し得る官能基を含む単量体を架橋重合体粒子の表面において重合させて得られたものである請求項１記載のヘモグロビン類の測定方法。
【請求項４】
測定系に生じる圧力値を９．８×１０３Ｐａ以上、１９．６×１０５Ｐａ以下に設定する請求項１、２又は３記載のヘモグロビン類の測定方法。
【請求項５】
請求項１、２、３又は４記載のヘモグロビン類の測定方法を用いる、液体クロマトグラフィーによるヘモグロビンＡ１ｃの測定方法。
【請求項６】
請求項１、２、３又は４記載のヘモグロビン類の測定方法を用いる、液体クロマトグラフィーによるヘモグロビンＡ１ｃとヘモグロビンＦの同時測定方法。
【請求項７】
請求項１、２、３又は４記載のヘモグロビン類の測定方法を用いる、液体クロマトグラフィーによるヘモグロビンＡ１ｃとヘモグロビンＡ２の同時測定方法。
【請求項８】
請求項１、２、３又は４記載のヘモグロビン類の測定方法を用いる、液体クロマトグラフィーによるヘモグロビンＡ１ｃと異常ヘモグロビン類の同時測定方法。
【発明の詳細な説明】
【技術分野】
【０００１】
本発明は液体クロマトグラフィーを用いたヘモグロビン類の測定方法に関する。また、本発明は、該ヘモグロビン類の測定方法を用いるヘモグロビンＡ１ｃの測定方法、ヘモグロビンＡ１ｃとヘモグロビンＦの同時測定方法、ヘモグロビンＡ１ｃとヘモグロビンＡ２の同時測定方法、及びヘモグロビンＡ１ｃと異常ヘモグロビン類の同時測定方法に関する。
【背景技術】
【０００２】
液体クロマトグラフィーによるヘモグロビン類の測定方法は、短時間で測定でき、他の測定方法に比べて精度が高いため、特に糖尿病患者のヘモグロビンＡ１ｃ値の管理に用いられている。【０００３】
液体クロマトグラフィーによる従来のヘモグロビン類の測定方法は、短時間で測定を行うために一定速度以上の流速で溶離液を送液したり、高い精度を維持するために微小な充填剤粒子を使用するので、測定系に生じる圧力値が高くなっている。
例えば特許文献１に開示されている技術では、溶離液の流速が１．０ｍＬ／分の場合、測定系に生じる圧力値は約５ＭＰａである。一般に行われるヘモグロビン類の測定における測定系に生じる圧力値は、特許文献１に開示されている技術と同等かそれ以上である。このように、従来技術では短い測定時間や高い精度を維持するために高圧条件下での測定にならざるを得ず、そのために高耐圧性の装置を用いている。【０００４】
しかしこのような高圧条件下での測定は、流路への圧力の負荷が大きいために流路の接続部からの微小な液漏れや脈流によってクロマトグラムの変形を引き起こし、測定精度を低下させる場合がある。また高圧の条件は、カラムやフィルタ類を含む流路内への非特異吸着の有無、複数の溶離液を用いた場合の溶離液の切り替えの影響、環境温度の変化等によって生じる圧力値への影響が低圧条件下に比べて大きいため、測定精度を低下させる場合がある。これらの現象は高耐圧性の装置を用いた場合でも起こる場合がある。
【先行技術文献】
【特許文献】
【０００５】
【特許文献１】特開平５−００５７３０号公報
【発明の概要】
【発明が解決しようとする課題】
【０００６】
本発明は、ヘモグロビン類を短時間で高精度に測定することができるヘモグロビン類の測定方法を提供することを目的とする。また本発明は、このヘモグロビン類の測定方法を用いるヘモグロビンＡ１ｃの測定方法、ヘモグロビンＡ１ｃとヘモグロビンＦの同時測定方法、ヘモグロビンＡ１ｃとヘモグロビンＡ２の同時測定方法、及びヘモグロビンＡ１ｃと異常ヘモグロビン類の同時測定方法を提供することを目的とする。
【課題を解決するための手段】
【０００７】
本発明者は、ヘモグロビン類の測定方法において、特定の構造を有するカラム充填剤を充填したカラムを用いる場合、一定条件下で示される特定範囲の圧力値を示すカラムを選択することで測定の再現性が向上することを見出した。またその圧力値の範囲は、従来のヘモグロビン類の測定方法に用いられるカラムの圧力値とは異なる範囲であり、従来のカラムの圧力値よりも有意に低いことを見出した。【０００８】
本発明は、カラム充填剤として、架橋重合体粒子の表面にカチオン交換基を含む重合体を有するカチオン交換性粒子を充填し、かつ、測定に用いる溶離液を１．０ｍＬ／分で送液したときの圧力値が９．８×１０３Ｐａ以上、２９．４×１０５Ｐａ以下のカラムを用いる液体クロマトグラフィーによるヘモグロビン類の測定方法である。
以下に本発明を詳述する。【０００９】
本発明のヘモグロビン類の測定方法に用いるカラム充填剤は、架橋重合体粒子の表面にカチオン交換基を含む重合体を有するカチオン交換性粒子である。
架橋重合体粒子は、有機系の架橋性単量体又は有機系の架橋性単量体を主成分とする単量体類の混合物を重合した粒子であることが好ましい。なかでも架橋性アクリル系単量体又は架橋性アクリル系単量体を主成分とする単量体類の混合物を重合した粒子であることがより好ましい。また架橋性重合体粒子は、実質的にイオン交換性を有しない粒子であることが好ましい。
なお本明細書において「アクリル系」とは、アクリル基又はメタクリル基を有することを意味する。また本明細書において「（メタ）アクリル酸」とは、「アクリル酸又はメタクリル酸」であることを示し、「（メタ）アクリレート」とは、「アクリレート又はメタクリレート」であることを示す。【００１０】
架橋性アクリル系単量体としては、例えばポリエチレングリコールジ（メタ）アクリレート類、ポリプロピレングリコールジ（メタ）アクリレート類、アルキレングリコールジ（メタ）アクリレート類、ヒドロキシアルキルジ（メタ）アクリレート類、分子内に少なくとも２個の（メタ）アクリル基を有するアルキロールアルカン（メタ）アクリレート類等が挙げられる。【００１１】
ポリエチレングリコールジ（メタ）アクリレート類としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート等が挙げられる。
ポリプロピレングリコールジ（メタ）アクリレート類としては、例えば、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート等が挙げられる。
アルキレングリコールジ（メタ）アクリレート類としては、例えば、ポリテトラメチレングリコールジ（メタ）アクリレート、ポリ（プロピレングリコール−テトラメチレングリコール）−ジ（メタ）アクリレート、ポリエチレングリコールポリプロピレングリコールポリエチレングリコール−ジ（メタ）アクリレート、１，３−ブチレングリコールジ（メタ）アクリレート、１，４−ブチレングリコールジ（メタ）アクリレート、１，６−ヘキサグリコールジ（メタ）アクリレート、１，９−ノナンジオールジ（メタ）アクリレート、ネオペンチルグリコールジ（メタ）アクリレート等が挙げられる。
ヒドロキシアルキルジ（メタ）アクリレート類としては、例えば、２−ヒドロキシ−１，３−ジ（メタ）アクリロキシプロパン、２−ヒドロキシ−１−（メタ）アクリロキシ−３−（メタ）アクリロキシプロパン、２−ヒドロキシ−３−（メタ）アクリロイルオキシプロピル（メタ）アクリレート、グリセロールジ（メタ）アクリレート、グリセロールアクリレートメタクリレート、ウレタン（メタ）ジアクリレート、イソシアヌル酸ジ（メタ）アクリレート、イソシアヌル酸トリ（メタ）アクリレート、１，１０−ジ（メタ）アクリロキシ−４，７−ジオキサデカン−２，９−ジオール、１，１０−ジ（メタ）アクリロキシ−５−メチル−４，７−ジオキサデカン−２，９−ジオール、１，１１−ジ（メタ）アクリロキシ−４，８−ジオキサウンデカン−２，６，１０−トリオール等が挙げられる。
分子内に少なくとも２個の（メタ）アクリル基を有するアルキロールアルカン（メタ）アクリレート類としては、例えば、トリメチロールプロパントリ（メタ）アクリレート、テトラメチロールプロパントリ（メタ）アクリレート、ジトリメチロールプロパンテトラ（メタ）アクリレート、テトラメチロールメタントリ（メタ）アクリレート、テトラメチロールメタンテトラ（メタ）アクリレート、トリメチロールエタントリ（メタ）アクリレート等が挙げられる。
これらの架橋性アクリル系単量体は単独で用いてもよいし、二種以上を組み合わせて用いてもよい。またこれらの架橋性アクリル系単量体は、イオン交換基を有さない構造であることが好ましい。【００１２】
架橋重合体粒子を構成する単量体としては、更に非架橋性単量体を用いてもよい。
非架橋性単量体は非架橋性アクリル系単量体であることが好ましい。
非架橋性アクリル系単量体は親水性の非架橋性アクリル系単量体が好ましく、例えば、（メタ）アクリル酸アルキル類、水酸基を有する非架橋性アクリル系単量体等が挙げられる。【００１３】
（メタ）アクリル酸アルキル類としては、例えば、（メタ）アクリル酸メチル、（メタ）アクリル酸エチル、（メタ）アクリル酸プロピル、（メタ）アクリル酸ブチル、（メタ）アクリル酸２−エチルヘキシル等が挙げられる。
水酸基を有する非架橋性アクリル系単量体としては、例えば、ポリエチレングリコールモノ（メタ）アクリレート類、ポリプロピレングリコールモノ（メタ）アクリレート類、アルキレングリコールモノ（メタ）アクリレート類、その他の水酸基を有する（メタ）アクリレート類等が挙げられる。
ポリエチレングリコールモノ（メタ）アクリレート類としては、例えば、エチレングリコールモノ（メタ）アクリレート、ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、メトキシトリ（ポリ）エチレングリコールモノ（メタ）アクリレート、メトキシポリエチレングリコールモノ（メタ）アクリレート等が挙げられる。
ポリプロピレングリコールモノ（メタ）アクリレート類としては、例えば、プロピレングリコールモノ（メタ）アクリレート、ジプロピレングリコールモノ（メタ）アクリレート、トリプロピレングリコールモノ（メタ）アクリレート、テトラプロピレングリコールモノ（メタ）アクリレート、ポリプロピレングリコールモノ（メタ）アクリレート等が挙げられる。
アルキレングリコールモノ（メタ）アクリレート類としては、例えば、ポリ（エチレングリコール・プロピレングリコール）モノ（メタ）アクリレート、ポリ（エチレングリコール・テトラメチレングリコール）モノ（メタ）アクリレート、ポリ（プロピレングリコール・テトラメチレングリコール）モノ（メタ）アクリレート、オクトキシポリエチレングリコールポリプロピレングリコール−モノ（メタ）アクリレート等が挙げられる。
その他の水酸基を有する（メタ）アクリレート類としては、例えば、グリセリンモノ（メタ）アクリレート、２−ヒドロキシエチル（メタ）アクリレート、２−ヒドロキシプロピル（メタ）アクリレート、２，３−ジヒドロキシルエチル（メタ）アクリレート、２，３−ジヒドロキシルプロピル（メタ）アクリレート等が挙げられる。
これらの非架橋性アクリル系単量体は単独で用いてもよいし、二種以上を組み合わせて用いてもよい。またこれらの非架橋性アクリル系単量体はイオン交換基を有さない構造であることが好ましい。【００１４】
架橋重合体を構成する単量体として非架橋性単量体を用いる場合、架橋性単量体と非架橋性単量体との混合物における非架橋性単量体の含有量の上限は３０重量％である。非架橋性単量体の含有量が３０重量％を超える場合、得られるカラム充填剤の耐圧性及び耐膨潤性が低下し、ヘモグロビン類の正確な測定ができなくなることがある。非架橋性単量体の含有量のより好ましい上限は２０重量％、更に好ましい上限は１０重量％である。【００１５】
架橋性単量体、又は、架橋性単量体と非架橋性単量体の混合物（以下、両者を合わせて「架橋性単量体類」ともいう）を重合する方法としては、例えば、重合開始剤の存在下での乳化重合法、ソープフリー重合法、分散重合法、懸濁重合法、シード重合法等の公知の重合法が挙げられる。なかでも、分散重合法、懸濁重合法、シード重合法が好ましい。
例えば、懸濁重合法の場合、架橋性単量体類に重合開始剤を溶解して適当な分散媒中に分散させた後、必要に応じて窒素ガス等の不活性ガス雰囲気下で攪拌しながら加温することにより、カラム充填剤として適当な架橋重合体粒子を得ることができる。【００１６】
架橋性単量体類の重合に用いる重合開始剤としては、水溶性又は油溶性の公知のラジカル重合開始剤を用いることができる。例えば、過硫酸カリウム、過硫酸ナトリウム、過硫酸アンモニウム等の過硫酸塩や、クメンハイドロパーオキサイド、ベンゾイルパーオキサイド、ラウロイルパーオキサイド、オクタノイルパーオキサイド、ｏ−クロロベンゾイルパーオキサイド、アセチルパーオキサイド、ｔ−ブチルハイドロパーオキサイド、ｔ−ブチルパーオキシアセテート、ｔ−ブチルパーオキシイソブチレート、３，５，５−トリメチルヘキサノイルパーオキサイド、ｔ−ブチルパーオキシ−２−エチルヘキサノエート、ジ−ｔ−ブチルパーオキサイド等の有機過酸化物や、２，２−アゾビスイソブヒロニトリル、２，２−アゾビス（２，４−ジメチルバレロニトリル）、４，４−アゾビス（４−シアノペンタン酸）、２，２−アゾビス（２−メチルブチロニトリル）、２，２−アゾビス（２，４−ジメチルバレロニトリル）、アゾビスシクロヘキサンカルボニトリル等のアゾ化合物が挙げられる。【００１７】
重合開始剤の使用量は、架橋性単量体類１００重量部に対して好ましい下限が０．０５重量部、好ましい上限が５重量部である。重合開始剤の使用量が０．０５重量部未満の場合、未反応の単量体が残存しヘモグロビン類の測定に悪影響を及ぼすことがある。また未反応の単量体を重合させるために長時間の重合を行うと、重合途中に凝集して粒子が得られなくなることがある。重合開始剤の使用量が５重量部を超える場合、急激な重合反応の進行により凝集物が発生することがある。【００１８】
また架橋性単量体類の重合時に公知の添加剤等を添加してもよい。このような添加剤としては、例えば架橋重合体粒子にマクロポアを形成するための多孔質化剤、重合反応を制御するための各種連鎖移動剤、懸濁粒子を安定化させるための分散剤等が挙げられる。【００１９】
本発明のヘモグロビン類の測定方法に用いるカラム充填剤は、架橋重合体粒子の表面にカチオン交換基を含む重合体を有するカチオン交換性粒子である。
カチオン交換基としては、例えばカルボキシル基、リン酸基、スルホン酸基等が挙げられる。なかでもスルホン酸基が好ましい。カチオン交換基を含む重合体は異なる複数種のカチオン交換基を有しても良い。
なお本明細書における「カチオン交換基」はカチオン交換基に付随する構造は問わないため、カチオン交換基を末端に有する全ての官能基を含む。例えば本明細書における「カルボキシル基」は、カルボキシルエチル基、カルボキシルプロピル基等を含む。【００２０】
カチオン交換基を含む重合体は、カチオン交換基を含む単量体を重合させた重合体、又は、カチオン交換基に変換し得る官能基を含む単量体を重合させ、その官能基をカチオン交換基に変換させた重合体が好ましい。なかでもカチオン交換基を含む単量体を重合させた重合体がより好ましい。【００２１】
カチオン交換基を含む単量体（以下、カチオン交換性単量体ともいう）は、重合反応性の官能基及びカチオン交換基を含む単量体である。
カチオン交換性単量体は、カチオン交換基を含むアクリル系単量体類であることが好ましい。【００２２】
カルボキシル基を含むアクリル系単量体としては、例えば、（メタ）アクリル酸、２−（メタ）アクリロイルオキシエチルサクシネート、２−（メタ）アクリロイルオキシエチルフタル酸等の（メタ）アクリル酸誘導体類が挙げられる。
リン酸基を含むアクリル系単量体としては、例えば、（（メタ）アクリロイルオキシエチル）アシッドホスフェート、（２−（メタ）アクリロイルオキシエチル）アシッドホスフェート、（３−（メタ）アクリロイルオキシプロピル）アシッドホスフェート等の（メタ）アクリル酸誘導体類等が挙げられる。
スルホン酸基を含むアクリル系単量体としては、例えば、２−（メタ）アクリルアミド−２−メチルプロパンスルホン酸、２−スルホエチル（メタ）アクリレート、３−スルホプロピル（メタ）アクリル酸等の（メタ）アクリル酸誘導体類等が挙げられる。
これらのカチオン交換性単量体は単独で用いてもよいし、二種以上を組み合わせて用いてもよい。【００２３】
またこれらのカチオン交換性単量体に加えて、他の非架橋性の親水性単量体を用いてもよい。非架橋性の親水性単量体としては、上記水酸基を有する非架橋性アクリル系単量体が好ましい。例えばポリエチレングリコールモノ（メタ）アクリレート類、ポリプロピレングリコールモノ（メタ）アクリレート類、アルキレングリコールモノ（メタ）アクリレート類、その他の水酸基を有する（メタ）アクリレート類等が挙げられる【００２４】
これらのカチオン交換性単量体を架橋重合体粒子の表面で重合させたカチオン交換性粒子は、架橋重合体粒子及び重合開始剤の存在下で、カチオン交換性単量体を重合させた粒子が好ましい。なかでも重合開始剤を内部に含有する架橋重合体粒子の存在下で、上記のカチオン交換性単量体を重合させた粒子がより好ましい。【００２５】
重合開始剤を内部に含有する架橋重合体粒子は、架橋重合体粒子を膨潤させることができ、かつ、重合開始剤を溶解できる有機溶媒に重合開始剤を溶解し、架橋重合体粒子をこの有機溶媒に含浸させた粒子が好ましい。
例えばカチオン交換性単量体を架橋重合体粒子の表面で重合させたカチオン交換性粒子としては、重合開始剤を架橋重合体粒子の内部に含有させた後、架橋重合体粒子を適当な分散媒中に分散し、該分散媒にカチオン交換性単量体を添加して重合させた粒子等が挙げられる。【００２６】
カチオン交換性粒子は、架橋重合体粒子を調製する際の重合反応において、この重合反応が完了する前、すなわち重合開始剤が完全に消費される前に、カチオン交換性単量体を反応系に添加して重合反応を継続して得られる粒子が更に好ましい。この粒子は、架橋性重合体粒子の重合反応を行うために最初に添加した重合開始剤を利用して、架橋重合体粒子の表面に効率よくカチオン交換性単量体を重合させた粒子である。【００２７】
またカチオン交換性粒子としては、架橋重合体粒子の表面にカチオン交換基に変換し得る官能基を含む単量体を重合させ、更に該官能基をカチオン交換基に変換させた粒子も好ましい。
カチオン交換基に変換し得る官能基（以下、反応性基ともいう）は、非イオン性の親水性基であることが好ましい。非イオン性の親水性基としては、例えば、水酸基、グリコール基、エポキシ基、グリシジル基、１級アミノ基、２級アミノ基、シアノ基、アルデヒド基等が挙げられる。なかでも、水酸基、エポキシ基、グリシジル基、１級アミノ基、２級アミノ基が好ましく、水酸基、エポキシ基、グリシジル基がより好ましい。【００２８】
これらの反応性基を含む単量体（以下、反応性単量体ともいう）は、（メタ）アクリル酸エステル類が好ましい。
（メタ）アクリル酸エステル類としては、例えば、ポリエチレングリコールモノ（メタ）アクリレート類、ポリプロピレングリコール（メタ）アクリレート類、アルキレングリコールモノ（メタ）アクリレート類、エポキシ化又はヒドロキシル化（メタ）アクリレート類、アミノ化（メタ）アクリレート類、アルデヒド化又はシアノ化（メタ）アクリレート類等が挙げられる。【００２９】
ポリエチレングリコールモノ（メタ）アクリレート類としては、例えば、エチレングリコールモノ（メタ）アクリレート、ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、メトキシトリ（ポリ）エチレングリコールモノ（メタ）アクリレート、メトキシポリエチレングリコールモノ（メタ）アクリレート等が挙げられる。
ポリプロピレングリコール（メタ）アクリレート類としては、例えば、プロピレングリコールモノ（メタ）アクリレート、ジプロピレングリコールモノ（メタ）アクリレート、トリプロピレングリコールモノ（メタ）アクリレート、テトラプロピレングリコールモノ（メタ）アクリレート、ポリプロピレングリコールモノ（メタ）アクリレート等が挙げられる。
アルキレングリコールモノ（メタ）アクリレート類としては、例えば、ポリ（エチレングリコール・プロピレングリコール）モノ（メタ）アクリレート、ポリ（エチレングリコール・テトラメチレングリコール）モノ（メタ）アクリレート、ポリ（プロピレングリコール・テトラメチレングリコール）モノ（メタ）アクリレート、オクトキシポリエチレングリコールポリプロピレングリコール−モノ（メタ）アクリレート等が挙げられる。
エポキシ化又はヒドロキシル化（メタ）アクリレート類としては、例えば、グリシジル（メタ）アクリレート、グリセリンモノ（メタ）アクリレート、２−ヒドロキシエチル（メタ）アクリレート、２−ヒドロキシプロピル（メタ）アクリレート、２，３−ジヒドロキシルエチル（メタ）アクリレート、２，３−ジヒドロキシルプロピル（メタ）アクリレート等が挙げられる。
アミノ化（メタ）アクリレート類としては、例えば、２−アミノエチル（メタ）アクリレート、２，３−ジアミノエチル（メタ）アクリレート、２−アミノプロピル（メタ）アクリレート、２，３−ジアミノプロピル（メタ）アクリレート、（メタ）アクリルアミド等が挙げられる。
アルデヒド化又はシアノ化（メタ）アクリレート類としては、例えば、（メタ）アクロレイン、シアノ（メタ）アクリレート、エチル−２−アクリレート等が挙げられる。
これらの反応性単量体は単独で用いてもよいし、二種以上を組み合わせて用いてもよい。【００３０】
これらの反応性単量体を架橋重合体粒子の表面で重合させた粒子としては、上記のカチオン交換性単量体の代わりに反応性単量体を重合させた粒子が好ましい。この粒子は、架橋重合体粒子及び重合開始剤の存在下で、反応性単量体を重合させた粒子である。なかでも重合開始剤を内部に含有する架橋重合体粒子の存在下で、反応性単量体を重合させた粒子がより好ましい。【００３１】
架橋重合体粒子の表面に反応性単量体を重合させた粒子の反応性基を、カチオン交換基に変換させた粒子としては、反応性基にカチオン交換基を有する化合物（以下、カチオン交換性化合物ともいう）を反応させた粒子が好ましい。【００３２】
反応性基とカチオン性化合物を反応させた粒子としては、公知の化学反応を用いて反応性基とカチオン交換性化合物を反応させた粒子が挙げられる。例えば、反応性基として水酸基を表面に有する架橋重合体粒子と、カチオン交換性化合物であるブロムエタンスルホン酸ナトリウム等のハロゲン化エタンスルホン酸類やクロロ酢酸ナトリウム等のハロゲン化酢酸類を、水酸化アルカリ水溶液中で反応させて得られる、架橋重合体粒子の表面にスルホン酸基又はカルボキシル基を有するカチオン交換性粒子が挙げられる。
また、反応性基として水酸基を表面に有する架橋重合体粒子と、カチオン交換性化合物であるカチオン交換基を有するアルデヒド化合物を、酸触媒下でアセタール化反応させて得られる、架橋重合体粒子の表面にカチオン交換基を有するカチオン交換性粒子が挙げられる。
更に、反応性基として水酸基を表面に有する架橋重合体粒子と、カチオン交換性化合物であるトリカルバニル酸、ブタンテトラカルボン酸等の多官能カルボン化合物を、脱水反応によるエステル化させて得られる、架橋重合体粒子の表面にカルボキシル基を有するカチオン交換性粒子が挙げられる。
加えて、反応性基として水酸基を表面に有する架橋重合体粒子と、カチオン交換性化合物である１，３−プロパンスルトン、１，４−ブタンスルトン等を、水酸化アルカリの水溶液中又は有機溶媒溶液中で反応させて得られる、架橋重合体粒子の表面にスルホン酸基を有するカチオン交換性粒子が挙げられる。【００３３】
反応性基とカチオン性化合物を反応させた粒子としては、以下の１）、２）、３）等の粒子が挙げられる。１）反応性基としてエポキシ基又はグリシジル基を表面に有する架橋重合体粒子と、カチオン交換性化合物である硫酸ナトリウム、タウリン、グリコール酸等とを反応させて得られる、架橋重合体粒子の表面にスルホン酸基又はカルボキシル基を有するカチオン交換性粒子。２）反応性基としてエポキシ基又はグリシジル基を表面に有する架橋重合体粒子と、三フッ化ホウ素エーテラート及びカチオン交換性化合物である亜硫酸ナトリウムを加熱処理して得られる、架橋重合体粒子の表面にスルホン酸基を有するカチオン交換性粒子。３）反応性基としてアミノ基を表面に有する架橋重合体粒子と、エピクロルヒドリンやトリグリシジルエーテル等のエポキシ化合物を水酸化アルカリの水溶液中又は有機溶媒溶液中で反応させてエポキシ化した後、上記のエポキシ基又はグリシジル基の場合と同様の処理を行うことにより得られる、架橋重合体粒子の表面にカチオン交換基を有するカチオン交換性粒子。【００３４】
カチオン交換性粒子の体積平均粒子径の好ましい下限は５μｍ、好ましい上限は３０μｍである。カチオン交換性粒子の体積平均粒子径が５μｍ未満の場合、溶離液を送液した場合の圧力値が増大し、本発明で規定する圧力範囲内のカラムを得ることが困難である。体積平均粒子径が３０μｍを超える場合、カラム内の空隙率が増大して測定試料等が拡散してピークがブロード化しやすくなるため、測定精度が低下する場合がある。カチオン交換性粒子の体積平均粒子径のより好ましい下限は６μｍ、より好ましい上限は２５μｍである。
カチオン交換性粒子を充填したカラムは、カチオン交換性粒子の体積平均粒子径が小さくなるほどカラムの圧力値は大きくなり、大きくなるほどカラムの圧力値は小さくなる傾向がある。従って、カラムの圧力値を下げる場合はカチオン交換性粒子の体積平均粒子径を大きくし、上げる場合はカチオン交換性粒子の体積平均粒子径を小さくすることで、微調整が可能である。【００３５】
本発明のヘモグロビン類の測定方法に用いるカラムは、上記カチオン交換性粒子を充填したカラムであって、測定に用いる溶離液を流速１．０ｍＬ／分で送液したときの圧力値が９．８×１０３Ｐａ以上、２９．４×１０５Ｐａ以下である。
以下、測定に用いる溶離液を流速１．０ｍＬ／分で送液したときのカラムの圧力値を「カラム圧力値」、９．８×１０３Ｐａ以上、２９．４×１０５Ｐａ以下の圧力範囲を「カラムの圧力規定値」ともいう。また、本明細書でいう圧力値は、送液ポンプとカラムの間に圧力計を設置し、測定時に用いる溶離液を上記流速で送液した場合に圧力計が示す値である。
カラム圧力値が９．８×１０３Ｐａ未満のカラムを用いる場合は、測定系に生じる圧力値が安定しにくくなるため測定精度が低下する。また測定時間が長くなる場合がある。カラム圧力値が２９．４×１０５Ｐａを超えるカラムを用いる場合は、高圧下での測定となるため測定精度が低下する。本発明のヘモグロビン類の測定方法に用いるカラムは、カラム圧力値が４．９×１０４Ｐａ以上、２４．５×１０５Ｐａ以下であるカラムが好ましい。【００３６】
本発明のヘモグロビン類の測定方法において、上記のカチオン交換性粒子をカラム充填剤として充填するエンプティカラムとしては、金属製、樹脂製、ガラス製等の公知の素材のエンプティカラムを用いることができる。またカラム充填剤を収納するカラム本体と、フリットを含むエンドフィッティングからなる公知の構造のエンプティカラムを用いることができる。【００３７】
本発明のヘモグロビン類の測定方法に用いるカラム本体の長さの好ましい下限は３ｍｍ、好ましい上限は７０ｍｍである。カラム本体の長さが３ｍｍ未満の場合、充填剤とヘモグロビン類との相互作用が不充分となるため、分離性能が悪くなり測定精度が低下することがある。カラム本体の長さが７０ｍｍを超える場合、測定時間が長くなり、またカラム圧力値をカラムの圧力規定値に設定することが困難になる。カラム本体の長さのより好ましい下限は５ｍｍ、より好ましい上限は５０ｍｍである。
カラム本体の長さは、短くなるほどカラムの圧力値は小さくなり、長くなるほどカラムの圧力値は大きくなる傾向がある。従って、カラムの圧力値を下げる場合はカラム本体の長さを短くし、上げる場合はカラム本体の長さを長くすることで、微調整が可能である。【００３８】
本発明のヘモグロビン類の測定方法に用いるカラム本体の内径の好ましい下限は１ｍｍ、好ましい上限は１０ｍｍである。カラム本体の内径が１ｍｍ未満の場合、カラム圧力値をカラムの圧力規定値に設定することが困難となり、測定精度が低下することがある。カラムの内径が１０ｍｍを超える場合、カラム内で試料が拡散して測定精度が低下することがある。また測定時間が延長する。カラム本体のより好ましい内径の下限は２ｍｍ、より好ましい上限は４ｍｍである。
カラム本体の内径は、小さくなるほどカラムの圧力値は大きくなり、大きくなるほどカラムの圧力値は小さくなる傾向がある。従って、カラムの圧力値を下げる場合はカラム本体の内径を大きくし、上げる場合はカラム本体の内径を小さくすることで、微調整が可能である。【００３９】
本発明のヘモグロビン類の測定方法は、上記のカラムを接続した公知の液体クロマトグラフを用いて行える。例えば、測定試料を導入するための導入機構、溶離液を送液するためのポンプ、ヘモグロビン類を検出するための検出器等を備えた液体クロマトグラフである。本発明のヘモグロビン類の測定方法における液体クロマトグラフの構成の一例を図１に示す。【００４０】
本発明のヘモグロビン類の測定方法に用いられる溶離液は、公知の塩化合物を含む緩衝液類や有機溶媒類を用いることが好ましく、緩衝液類を用いることがより好ましい。
緩衝液類としては、例えば、有機酸、無機酸及びこれらの塩類、アミノ酸類、グッドの緩衝液等が挙げられる。
有機酸としては、例えば、クエン酸、コハク酸、酒石酸、リンゴ酸等が挙げられる。
無機酸としては、例えば、塩酸、硝酸、硫酸、リン酸、ホウ酸、酢酸等が挙げられる。
アミノ酸類としては、例えばグリシン、タウリン、アルギニン等が挙げられる。
またこれらの緩衝液類には、一般に添加される公知の成分、例えば、界面活性剤、ポリマー類、親水性の低分子化合物、カオトロピックイオン類等を適宜添加してもよい。【００４１】
ヘモグロビン類の測定を行う際の緩衝液類の塩濃度の好ましい下限は１０ｍｍｏｌ／Ｌ、好ましい上限は１０００ｍｍｏｌ／Ｌである。緩衝液類の塩濃度が１０ｍｍｏｌ／Ｌ未満の場合、イオン交換反応が充分に行われないためヘモグロビン類を分離できないことがある。緩衝液類の塩濃度が１０００ｍｍｏｌ／Ｌを超えると塩類が析出しシステムに悪影響を及ぼすことがある。【００４２】
ヘモグロビン類の測定を行う際には、測定系に生じる圧力値を９．８×１０３Ｐａ以上、１９．６×１０５Ｐａ以下に設定することが好ましい。以下、測定時における測定系に生じる圧力値を「測定時の圧力値」、９．８×１０３Ｐａ以上、１９．６×１０５Ｐａ以下の圧力範囲を「測定時の圧力規定値」ともいう。従って、流速１．０ｍＬ／分の流速で測定を行う場合は、カラム圧力値と測定時の圧力値は一致する。
測定時の圧力値が９．８×１０３Ｐａ未満の場合は、測定時の圧力値が安定しにくくなり、測定精度が低下する。また測定時間が長くなる場合がある。測定時の圧力値が１９．６×１０５Ｐａを超える場合は、高圧下での測定となるため測定精度が低下する。
測定時の圧力値は、溶離液の送液速度等を増減させる等により、調整が可能である。【００４３】
本発明のヘモグロビン類の測定方法によれば、種々のヘモグロビン類を測定することができる。例えば、健常人が有するヘモグロビンＡ０、ヘモグロビンＡ１ｃ、ヘモグロビンＦ（胎児性ヘモグロビン）、ヘモグロビンＡ２を測定することができる。また一般に異常ヘモグロビンと呼ばれるヘモグロビン類の一部を測定できる。異常ヘモグロビン類としては、例えば、ヘモグロビンＳ、ヘモグロビンＣ、ヘモグロビンＤ、ヘモグロビンＥ等が挙げられる。
なお本明細書において、上記ヘモグロビン類を「測定できる」とは、公知のヘモグロビン類の測定方法と同様、クロマトグラムに現れる全てのピーク面積の合計又は一部のピーク面積の合計に対する各ヘモグロビンのピーク面積を百分率で表示してその含有率を示すことができることを意味する。【００４４】
本発明のヘモグロビン類の測定方法によれば、糖尿病の指標となるヘモグロビンＡ１ｃを測定できる。本発明のヘモグロビン類の測定方法を用いる、液体クロマトグラフィーによるヘモグロビンＡ１ｃの測定方法も本発明の１つである。【００４５】
本発明のヘモグロビン類の測定方法によれば、ヘモグロビンＡ１ｃと共に他のヘモグロビン類を同時に測定することもできる。ここでいう「同時に」とは、１回の測定でヘモグロビンＡ１ｃと他のヘモグロビン類のピークをクロマトグラム上に表示して測定対象の各ヘモグロビン類の含有率を示すことができることを意味する。
例えば、ヘモグロビンＡ１ｃの前にヘモグロビンＦを溶出することにより、ヘモグロビンＦとヘモグロビンＡ１ｃを同時に測定できる。本発明のヘモグロビン類の測定方法を用いる、液体クロマトグラフィーによるヘモグロビンＡ１ｃとヘモグロビンＦの同時測定方法も本発明の１つである。
また、ヘモグロビンＡ１ｃの後にヘモグロビンＡ２を溶出することにより、ヘモグロビンＡ１ｃとヘモグロビンＡ２を同時に測定できる。本発明のヘモグロビン類の測定方法を用いる、液体クロマトグラフィーによるヘモグロビンＡ１ｃとヘモグロビンＡ２の同時測定方法も本発明の１つである。
更に、ヘモグロビンＡ１ｃの前後に異常ヘモグロビン類を溶出することにより、ヘモグロビンＡ１ｃと異常ヘモグロビン類を同時に測定できる。本発明のヘモグロビン類の測定方法を用いる、液体クロマトグラフィーによるヘモグロビンＡ１ｃと異常ヘモグロビン類の同時測定方法も本発明の１つである。
【発明の効果】
【００４６】
本発明は、カラム充填剤として、架橋重合体粒子の表面にカチオン交換基を含む重合体を有するカチオン交換性粒子を充填し、かつ、測定に用いる溶離液を１．０ｍＬ／分で送液したときの圧力値が９．８×１０３Ｐａ以上、２９．４×１０５Ｐａ以下のカラムを用いる液体クロマトグラフィーによるヘモグロビン類の測定方法である。上記の条件に適合するカラムを用いることにより、従来の高圧条件下での測定の欠点を解決し、更に短時間で高精度にヘモグロビン類を測定できる。また、ヘモグロビンＡ１ｃと他のヘモグロビン類を同時に測定できる。
【図面の簡単な説明】
【００４７】
【図１】本発明のヘモグロビン類の測定方法における液体クロマトグラフの構成の一例である。
【図２】実施例１のカラム及び測定条件を用いて、健常人血液のヘモグロビンＡ１ｃの測定を行った際に得られたクロマトグラムである。
【図３】実施例１のカラム及び測定条件を用いて、異常ヘモグロビン類の測定を行った際に得られたクロマトグラムである。
【図４】実施例１のカラム及び測定条件を用いて、ヘモグロビンＡ２の測定を行った際に得られたクロマトグラムである。
【図５】比較例１のカラム及び測定条件を用いて、健常人血液のヘモグロビンＡ１ｃの測定を行った際に得られたクロマトグラムである。
【図６】比較例２のカラム及び測定条件を用いて、異常ヘモグロビン類の測定を行った際に得られたクロマトグラムである。
【図７】比較例２のカラム及び測定条件を用いて、ヘモグロビンＡ２の測定を行った際に得られたクロマトグラムである。
【図８】実施例１及び比較例４のカラムを用いた場合の、測定時の圧力値と同時再現性試験におけるＣＶ値の関係を示すグラフである。
【図９】実施例１及び比較例２のカラムを用いた場合の、測定時の圧力値と同時再現性試験におけるＣＶ値の関係を示すグラフである。
【図１０】実施例１及び比較例３のカラムを用いた場合の、測定時の圧力値と同時再現性試験におけるＣＶ値の関係を示すグラフである。
【図１１】測定例１〜７を用いて、健常人血液を繰り返し測定した場合のヘモグロビンＡ１ｃ値の推移を示すグラフである。
【図１２】測定例１〜７を用いて、健常人血液を繰り返し測定した場合の同時再現性試験時のＣＶ値の推移を示すグラフである。
【発明を実施するための形態】
【００４８】
以下に実施例を掲げて本発明を更に詳しく説明するが、本発明はこれら実施例のみに限定されない。
【００４９】
実施例１〜４では、架橋重合体粒子の表面にカチオン交換基を含む重合体を有するカラム充填剤を調製し、本発明の「カラムの圧力規定値」に適合するカラムを調製した。またこのカラム充填剤を用いて、本発明の「測定時の圧力規定値」に適合する条件で測定を行った例を示す。
（実施例１）
テトラエチレングリコールジメタクリレート（新中村化学工業社製）２００ｇ、ジエチレングリコールジメタクリレート（新中村化学工業社製）５０ｇ、及び、テトラメチロールメタントリアクリレート（新中村化学工業社製）１００ｇに、過酸化ベンゾイル（ナカライテスク社製）１．０ｇを溶解した。得られた混合物を、５重量％のポリビニルアルコール（日本合成化学工業社製、「ゴーセノールＧＨ−２０」）水溶液２Ｌに分散させ、回転翼を用いて回転数３００ｒｐｍで攪拌しながら、窒素雰囲気下で８０℃に加温して１時間重合反応を行った。１時間後に反応系にアクリルアミド−ｔｅｒｔ−ブチルスルホン酸（東亞合成社製）８０ｇを溶解した水溶液２００ｍＬを添加して更に８０℃で１時間重合反応を行い、架橋重合体粒子の表面にカチオン交換基を含む重合体を有するカチオン交換性粒子（カラム充填剤）を得た。
得られたカラム充填剤を洗浄した後、粒度分布測定装置（ナイコンプ社製、「アキュサイザー７８０」）により粒子径を測定した結果、体積平均粒子径は９．３μｍであった。
【００５０】
カラム充填剤０．８ｇを、５０ｍｍｏｌ／Ｌリン酸緩衝液（ｐＨ６．０）３０ｍＬに添加して撹拌した後、５分間超音波処理してスラリーを調製した。ステンレス製エンプティカラム（カラム本体の内径４．６ｍｍ、長さ３５ｍｍ）類を接続したカラム充填用パッカー（容量３０ｍＬ、アズワン社製）にスラリー全量を注入した。カラム充填用パッカーに送液ポンプ（サイエンス社製、「ＰＵ−６１４ＧＬ」）を接続し、２０ＭＰａの圧力で充填してヘモグロビン類測定用のカラムを得た。
【００５１】
図１に示した構成の液体クロマトグラフ１に、得られたヘモグロビン類測定用のカラム（分離用カラム７）を接続した。送液ポンプ３とインジェクションバルブ５の間に圧力計４（長野計器社製、「デジタル圧力計ＧＣ６１」）を接続して圧力値を測定した。測定条件を下記に示す。溶離液Ａを流速１．０ｍＬ／分で送液した際のカラム圧力値は１３００×１０３Ｐａであった。
測定条件
・システム  ：ＬＣ−２０Ａシステム（島津製作所社製）
・溶離液    ：溶離液Ａ：２００ｍｍｏｌ／Ｌリン酸緩衝液（ｐＨ５．８）
溶離液Ｂ：４００ｍｍｏｌ／Ｌリン酸緩衝液（ｐＨ７．８）
・溶出条件  ：０．０分〜１．０分：溶離液Ａ１００％
１．０分〜１．１分：溶離液Ｂ１００％
１．１分〜２．０分：溶離液Ａ１００％
・流速      ：１．０ｍＬ／分
・検出波長  ：４１５ｎｍ
・試料注入量：１０μＬ
【００５２】
上記のカラム及び測定条件を用いて、健常人血液中のヘモグロビンＡ１ｃの測定を行った。
測定試料は、フッ化ナトリウム採血したヒト健常人血液を、０．０５％のＴｒｉｔｏｎＸ−１００（Ｓｉｇｍａ−Ａｌｄｒｉｃｈ社製）を含むリン酸緩衝液（ｐＨ６．８）により２００倍に溶血希釈したものを用いた。
上記の測定条件で測定した結果、得られたクロマトグラムを図２に示す。図２中、ピーク２１はヘモグロビンＡ１ｃ、ピーク２２はヘモグロビンＡ０、ピーク２３はヘモグロビンＦを示す。ヘモグロビンＡ１ｃと他のヘモグロビン類が短時間内に良好に分離できた。また同じ試料を用いた測定を２０回連続して行う同時再現性試験を行った。表１に示す通り、ヘモグロビンＡ１ｃ値（ＨｂＡ１ｃ）とヘモグロビンＦ値（ＨｂＦ）の再現性は良好であった。
【００５３】
【表１】
2013008479.tif 000002
【００５４】
上記のカラム及び測定条件を用いて人為的に調製した修飾ヘモグロビン類を含む試料を測定した。
修飾ヘモグロビン類を含む試料として、レイバイルヘモグロビンＡ１ｃ含有試料（試料Ｌ）、アセチル化ヘモグロビン含有試料（試料Ａ）、カルバミル化ヘモグロビン含有試料（試料Ｃ）の３種類を公知の方法により調製した。試料Ｌは、健常人血液にグルコースを２０００ｍｇ／ｄＬとなるように添加し、３７℃で３時間加温することにより調製した。試料Ａは、健常人血液にアセトアルデヒドを５０ｍｇ／ｄＬとなるように添加し、３７℃で２時間加温することにより調製した。試料Ｃは、健常人血液にシアン酸ナトリウムを５０ｍｇ／ｄＬとなるように添加し、３７℃で２時間加温することにより調製した。
ヘモグロビンＡ１ｃと修飾ヘモグロビン類の分離性能は、修飾ヘモグロビン類を含む試料（試料Ｌ、試料Ａ、試料Ｃ）のヘモグロビンＡ１ｃ値から、修飾ヘモグロビンを調製する際の原料として用いた健常人血液のヘモグロビンＡ１ｃ値を差し引いた値（Δ値）を算出して比較することにより評価した。その結果、表１に示す通りΔ値はいずれも０．２％未満であり、修飾ヘモグロビン類が含まれる試料においても、正確にヘモグロビンＡ１ｃを測定できた。
【００５５】
上記のカラムを用いて、異常ヘモグロビンのヘモグロビンＳ及びヘモグロビンＣを含む試料（ヘレナ研究所社製、「ＡＦＳＣヘモコントロール」）を測定した。得られたクロマトグラムを図３に示す。図３中、ピーク２４はヘモグロビンＳ、ピーク２５はヘモグロビンＣを示す。異常ヘモグロビン類であるヘモグロビンＳ及びヘモグロビンＣを良好に分離できた。また、表１に示す通り、同時再現性試験でのヘモグロビンＳ及びヘモグロビンＣの再現性も良好であった。
【００５６】
上記のカラムを用いて、ヘモグロビンＡ２を含む試料（バイオラッド社製、「Ａ２コントロールレベル２」）を測定した。得られたクロマトグラムを図４に示す。図４のピーク２６はヘモグロビンＡ２を示す。ヘモグロビンＡ２を良好に分離できた。また、表１に示す通り、同時再現性試験でのヘモグロビンＡ２の再現性も良好であった。
【００５７】
（実施例２〜４）
実施例１の重合反応時における撹拌時の回転数を小さくして重合を行い、実施例１と体積平均粒子径の異なるカラム充填剤を調製した。実施例１と同様の方法により体積平均粒子径及びカラム圧力値を測定した。重合時の設定回転数、体積平均粒子径、使用したカラムのサイズ、カラム圧力値、測定時の流速、測定時の圧力を表１に示す。なお、以下の実施例及び比較例におけるこれらの条件及び測定結果も全て表１に示す。
得られたカラムを用い、実施例１で用いた健常人血液、異常ヘモグロビン含有試料、ヘモグロビンＡ２含有試料を測定した結果、それぞれ図２、図３、図４と同様のクロマトグラムが得られた。
同時再現性試験の結果及び修飾ヘモグロビン類含有試料を測定した場合のΔ値を表１に示す。いずれも実施例１のカラムを用いた場合と同様に良好であった。
【００５８】
（実施例５、６）
実施例５、６では、架橋重合体粒子の表面にカチオン交換基を含む重合体を有し、本発明の「カラムの圧力規定値」に適合するカラムを調製した。ただし、ヘモグロビン類の測定は、本発明の「測定時の圧力規定値」に適合しない条件で行った例を示す。
実施例１の重合反応時における撹拌時の回転数を大きくして重合を行い、体積平均粒子径の異なるカチオン交換性粒子を調製した。実施例１と同様の方法により体積平均粒子径及びカラム圧力値を測定した。重合時の設定回転数、体積平均粒子径及びカラム圧力値を表１に示す。
得られたカラムを用い、実施例１で用いた健常人血液、異常ヘモグロビン含有試料、ヘモグロビンＡ２含有試料を測定した結果、それぞれ図２、図３、図４と同様のクロマトグラムが得られた。
同時再現性試験の結果及び修飾ヘモグロビン類含有試料を測定した場合のΔ値を表１に示す。いずれも実用上問題のないレベルの良好な数値を示したが、実施例１〜４のカラムを用いた場合よりも若干ＣＶ値及びΔ値が大きかった。
【００５９】
（実施例７）
実施例７では、実施例５のカラム充填剤を用い、かつ、本発明の「測定時の圧力規定値」に適合するように条件を変更して測定を行った例を示す。
実施例５のカラム充填剤を、実施例１で用いたカラムより短いステンレス製エンプティカラム（カラム本体の内径４．６ｍｍ、長さ２５ｍｍ）に充填した。カラム圧力値の測定結果を表１に示す。カラム圧力値は本発明の「カラムの圧力規定値」及び「測定時の圧力規定値」に適合した。
同時再現性試験の結果及び修飾ヘモグロビン類含有試料を測定した場合のΔ値を表１に示す。いずれの値も実施例５よりも向上し、実施例１〜４の結果と同等になった。
【００６０】
（実施例８）
実施例８では、実施例６のカラム充填剤を用い、かつ、本発明の「測定時の圧力規定値」に適合するように条件を変更して測定を行った例を示す。
実施例６のカラム充填剤を、実施例１で用いたカラムより短いステンレス製エンプティカラム（カラム本体の内径４．６ｍｍ、長さ２５ｍｍ）に充填した。カラム圧力値の測定結果を表１に示す。カラム圧力値は本発明の「カラムの圧力規定値」に適合した。更に実施例１の測定条件における溶離液の流速を、１．０ｍＬ／分から０．８ｍＬ／分に変更して測定を行った。測定時の圧力値の測定結果を表１に示す。測定時の圧力値は本発明の「測定時の圧力規定値」に適合した。
同時再現性試験の結果及び修飾ヘモグロビン類含有試料を測定した場合のΔ値を表１に示す。いずれの値も向上し、実施例１〜４の結果と同等になった。
実施例７及び８から、本発明の「カラムの圧力規定値」に適合するカラム充填剤を用いることにより良好な再現性が得られ、更に本発明の「測定時の圧力規定値」に適合する条件で測定することで再現性が向上することが確認できた。
【００６１】
（比較例１）
比較例１では、実施例１の重合反応時における撹拌時の回転数を小さくして重合を行い、本発明の「カラムの圧力規定値」に適合しないカラムを調製してヘモグロビン類を測定した例を示す。
実施例１と同様の方法により体積平均粒子径及びカラム圧力値を測定した。重合時の設定回転数、体積平均粒子径及びカラム圧力値を表１に示す。
得られたカラムを用い、実施例１で用いた健常人血液、異常ヘモグロビン含有試料、ヘモグロビンＡ２含有試料を測定した。健常人血液を測定した結果、得られたクロマトグラムを図５に示す。図２と図５とを比較すると、比較例１で得られたカラムを用いた場合、ヘモグロビンＡ１ｃ及びその他のヘモグロビン類の分離性能は悪かった。また、異常ヘモグロビン類やヘモグロビンＡ２は全く分離できなかった。
同時再現性試験の結果及び修飾ヘモグロビン類含有試料を測定した場合のΔ値を表１に示す。いずれも実施例１のカラムを用いた場合より悪かった。
【００６２】
（比較例２）
比較例２では、実施例１の重合反応時における撹拌時の回転数を大きくして重合を行い、本発明の「カラムの圧力規定値」に適合しないカラムを調製し、これを用いてヘモグロビン類を測定した例を示す。
得られたカラムを用い、実施例１と同様の方法により体積平均粒子径及びカラム圧力値を測定した。重合時の設定回転数、体積平均粒子径及びカラム圧力値を表１に示す。
得られたカラムを用い、実施例１で用いた健常人血液を測定した結果、図５と同様のクロマトグラムが得られた。また、実施例１で用いた異常ヘモグロビン含有試料、ヘモグロビンＡ２含有試料を測定した結果、得られたクロマトグラムをそれぞれ図６、図７に示す。比較例２で得られたカラムを用いた場合、ヘモグロビンＡ１ｃ及びその他のヘモグロビン類の分離性能は悪かった。
同時再現性試験の結果及び修飾ヘモグロビン類含有試料を測定した場合のΔ値を表１に示す。いずれも実施例１のカラムを用いた場合より悪かった。
【００６３】
（比較例３）
比較例３では、実施例１の重合反応時における撹拌時の回転数以外の条件変更により本発明の「カラムの圧力規定値」に適合しないカラムを調製してヘモグロビン類を測定した例を示す。
実施例１の重合時に用いた、アクリルアミド−ｔｅｒｔ−ブチルスルホン酸８０ｇを１６０ｇに増やし、他の条件は実施例１と同様にしてカラム充填剤を得た。実施例１と同様の方法により体積平均粒子径及びカラム圧力値を測定した。重合時の設定回転数、体積平均粒子径及びカラム圧力値を表１に示す。
実施例１で用いた健常人血液、異常ヘモグロビン含有試料、ヘモグロビンＡ２含有試料を測定した結果得られたクロマトグラムは、それぞれ図５、図６、図７と同様、ヘモグロビンＡ１ｃ及びその他のヘモグロビン類の分離性能は悪かった。
同時再現性試験の結果、及び、修飾ヘモグロビン類含有試料を測定した場合のΔ値を表１に示す。いずれも実施例１のカラムを用いた場合より悪かった。
【００６４】
（比較例４）
比較例４では、架橋重合体粒子の表面にカチオン交換基を含む重合体を有しないが、本発明の「カラムの圧力規定値」に適合するカラムを調製し、本発明の「測定時の圧力規定値」に適合する条件で測定を行った例を示す。
トリエチレングリコールジメタクリレート２００ｇ、ジエチレングリコールジメタクリレート５０ｇ、テトラメチロールメタントリアクリレート１００ｇ及びアクリルアミド−ｔｅｒｔ−ブチルスルホン酸（東亞合成社製）８０ｇに、過酸化ベンゾイル（ナカライテスク社製）１．０ｇを溶解した。得られた混合物を、５重量％のポリビニルアルコール（日本合成化学工業社製、「ゴーセノールＧＨ−２０」）水溶液２Ｌに分散させ、回転数３００ｒｐｍで攪拌しながら、窒素雰囲気下で８０℃に加温して１０時間重合反応を行った。架橋重合体粒子の表面にカチオン交換基を含む重合体を有しないカチオン交換性粒子（カラム充填剤）を得た。
【００６５】
実施例１と同様の方法により体積平均粒子径及びカラム圧力値を測定した。得られた結果を表１に示す。
実施例１で用いた健常人血液、異常ヘモグロビン含有試料、ヘモグロビンＡ２含有試料を測定した。健常人血液を測定した結果、得られたクロマトグラムは図５と同様であり、ヘモグロビンＡ１ｃ及びその他のヘモグロビン類の分離性能は悪かった。また、異常ヘモグロビン類やヘモグロビンＡ２は全く分離できなかった。
同時再現性試験の結果及び修飾ヘモグロビン類含有試料を測定した場合のΔ値を表１に示す。いずれも実施例１のカラムを用いた場合より悪かった。
【００６６】
（評価）
実施例及び比較例のカラム充填剤又はカラムを用いて性能の評価を行った。
（１）カラム充填剤の構造が再現性に及ぼす影響
本評価（１）では、実施例１及び比較例４のカラム充填剤を用いて、測定時の圧力値を変化させ、実施例１で行った同時再現性試験におけるＣＶ値への影響を調べた。測定時の圧力値の変更は、カラム充填剤をカラム本体の長さ３５ｍｍと１５ｍｍの２種類のエンプティカラムに充填し、流速を０．５ｍＬ／分〜２．５ｍＬ／分に変更することにより行った。
測定時の圧力値とＣＶ値の関係を図８に示す。架橋重合体粒子の表面にカチオン交換基を含む重合体を有するカラム充填剤（実施例１で得られたカラム充填剤）を用い、カラムの規定圧力値に適合したカラムを用いた場合は、良好な再現性が得られた。更に、測定時の規定圧力値に適合する条件の場合は再現性が向上した。
架橋重合体粒子の表面にカチオン交換基を含む重合体を有しないカラム充填剤（比較例４で得られたカラム充填剤）を用いた場合は、カラムの規定圧力値に適合した条件であっても再現性は不良であった。また測定時の規定圧力値の影響は認められなかった。
【００６７】
（２）カラム圧力規定値の適不適が再現性に及ぼす影響１
本評価（２）では、比較例２のカラム充填剤を用いて、測定時の圧力値と、実施例１で行った同時再現性試験におけるＣＶ値の関係を、上記評価（１）と同様の方法により調べた。
得られた測定時の圧力値とＣＶ値の関係を図９に示す。比較例２のカラム充填剤は、架橋重合体粒子の表面にカチオン交換基を含む重合体を有するカラム充填剤だが、本発明の「カラムの規定圧力値」に適合しない。この場合は再現性が不良であり、たとえ測定時の規定圧力値に適合する条件で測定を行っても、再現性が向上しなかった。
【００６８】
（３）カラム圧力規定値の適不適が再現性に及ぼす影響２
本評価（３）では、比較例３のカラム充填剤を用いて、測定時の圧力値と、実施例１で行った同時再現性試験におけるＣＶ値の関係を、上記評価（１）と同様の方法により調べた。
得られた測定時の圧力値とＣＶ値の関係を図１０に示す。比較例３のカラム充填剤は、架橋重合体粒子の表面にカチオン交換基を含む重合体を有するカチオン交換性粒子だが、本発明の「カラムの規定圧力値」に適合しない。この場合は再現性が不良であり、たとえ測定時の規定圧力値に適合する条件で測定を行っても、再現性が向上しなかった。
【００６９】
上記の評価（１）〜（３）により、良好な再現性を得るためには、架橋重合体粒子の表面にカチオン交換基を含む重合体を有するカラム充填剤を用いる必要があること、及び、本発明のカラムの規定圧力値に適合するカラムを用いる必要があることが分かる。また測定時の規定圧力値で測定を行うことにより更に再現性が向上する。
【００７０】
（４）繰り返し測定の影響
実施例１、実施例５、比較例２、比較例３、及び、比較例４のカラム充填剤を用いて、同一の健常人血液試料を多数回繰り返して測定してヘモグロビンＡ１ｃ値の推移を調べた。また、２００回の測定毎に、実施例１で行った同時再現性試験を実施してそのＣＶ値の推移を確認した。
各カラム充填剤を用いて測定例１〜７を調製した。各測定例の条件を表２に示す。表２の「本発明の条件への適不適」欄に、同条件に適合した条件は「○」、適合しない条件は「×」で示した。例えば測定例１は、架橋重合体粒子の表面にカチオン交換基を含む重合体を有するカラム充填剤であるため、カラム充填剤の構造は適合している（○）。また、流速１．０ｍＬ／分の溶離液を送液した場合の圧力値は１３００×１０３Ｐａであるからカラムの規定圧力値に適合している（○）。更に、測定時の圧力値は１３００×１０３Ｐａであるから測定時の圧力規定値に適合している（○）。
【００７１】
【表２】
2013008479.tif 000003
【００７２】
これらの測定例で繰り返し測定を行ったヘモグロビンＡ１ｃ値の推移を図１１に示す。測定例１及び測定例２のヘモグロビンＡ１ｃ値は３０００回の測定後も安定していた。測定例３では２５００回の測定以降でわずかに低下した。また、同時再現性試験時のＣＶ値はいずれも３０００回測定まで安定していた。
測定例４〜７では１５００回の測定以前に大きく低下した。また、図１２に示した同時再現性時のＣＶ値の推移も同様の傾向を示した。本発明のカラムでは測定開始時のＣＶ値が良好なだけでなく、その精度を多数回の測定の間維持できることが確認できた。
【産業上の利用可能性】
【００７３】
本発明によれば、ヘモグロビン類を短時間で高精度に測定可能な方法を提供できる。また本発明によれば、ヘモグロビンＡ１ｃの測定方法、ヘモグロビンＡ１ｃとヘモグロビンＦの同時測定方法、ヘモグロビンＡ１ｃとヘモグロビンＡ２の同時測定方法、及びヘモグロビンＡ１ｃと異常ヘモグロビン類の同時測定方法を提供できる。
【符号の説明】
【００７４】
１  液体クロマトグラフ
２  溶離液切り替えバルブ
３  送液ポンプ
４  圧力計
５  インジェクションバルブ
６  プレフィルタ
７  分離用カラム
８  検出器
９  溶離液
１０  オートサンプラ
１１  廃液容器
２１  ヘモグロビンＡ１ｃ
２２  ヘモグロビンＡ０
２３  ヘモグロビンＦ（胎児性Ｈｂ）
２４  ヘモグロビンＳ
２５  ヘモグロビンＣ
２６  ヘモグロビンＡ２
【図１】
2013008479.tif 000004
【図２】
2013008479.tif 000005
【図３】
2013008479.tif 000006
【図４】
2013008479.tif 000007
【図５】
2013008479.tif 000008
【図６】
2013008479.tif 000009
【図７】
2013008479.tif 000010
【図８】
2013008479.tif 000011
【図９】
2013008479.tif 000012
【図１０】
2013008479.tif 000013
【図１１】
2013008479.tif 000014
【図１２】
2013008479.tif 000015
【国際調査報告】
2013008479.tif 000016
2013008479.tif 000017
2013008479.tif 000018
2013008479.tif 000019